ВАТКА, СОДЕРЖАЩАЯ ИЗВИТЫЕ ДВУХ- ИЛИ МНОГОКОМПОНЕНТНЫЕ ВОЛОКНА, И СПОСОБ ЕЁ ИЗГОТОВЛЕНИЯ

1. Ватка, содержащая извитые двух- или много-компонентные волокна, состоящие по меньшей мере из двух частей, которые содержат полимер или смесь полимеров в качестве основного компонента и расположение которых в поперечном сечении волокна способствует формированию извитости волокна в процессе его отверждения, причем эти основные компоненты имеют разные величины теплоты кристаллизации, характеризующаяся тем, что разница величин теплоты кристаллизации находится в диапазоне от 30 до 10 Дж/г, предпочтительно от 30 до 20 Дж/г, и что основные компоненты отличаются по меньшей мере еще одной характеристикой, выбранной из группы, состоящей и индекса текучести расплава, степени полидисперсности и модуля упругости при изгибе, причем разница величин характеристик основных компонентов:
для индекса текучести расплава находится в диапазоне от 100 до 5 г/10 мин; и/или
для степени полидисперсности не превышает 1 и выше 0,3; и/или
для модуля упругости при изгибе находится в диапазоне от 300 до 50 МПа;
причем разница величин индекса текучести расплава не превышает 100 г/10 мин, степени полидисперсности меньше 1, модуля упругости при изгибе не превышает 300 МПа;
и
волокна имеют степень извитости по меньшей мере 5 витков/20 мм волокна.
2. Ватка, содержащая извитые волокна, по п. 1, в которой разница величин индексов текучести расплава основных компонентов находится в диапазоне от 80 до 5 г/10 мин, предпочтительно от 60 до 10 г/10 мин.
3. Ватка, содержащая извитые волокна, по п. 1, в которой разница величин степени полидисперсности основных компонентов находится в диапазоне от 1 до 0,5, предпочтительно от 1 до 0,7.
4. Ватка, содержащая извитые волокна, по п. 1, в которой разница величин модуля упругости при изгибе основных компонентов находится в диапазоне от 250 до 80 МПа, предпочтительно от 200 до 80 МПа.
5. Ватка, содержащая извитые волокна, по п. 1, в которой волокна являются двухкомпонентными волокнами, в которых используется конфигурация "бок-о-бок" расположения частей.
6. Ватка, содержащая извитые волокна, по п. 5, в которой оба основных компонента двухкомпонентных волокон являются гомополимером пропилена.
7. Ватка, содержащая извитые волокна, по п. 1, в которой основные компоненты расположены в поперечном сечении волокон асимметрично относительно центра и/или асимметрично относительно осей, проходящих через центр поперечного сечения волокна, которые проходят так, что они делят поперечное сечение на равное число полимерных частей.
8. Ватка, содержащая извитые волокна, по п. 1, в которой волокна содержат добавку, причем добавка, присутствующая в компонентах, не влияет существенно на формирование извитости волокон.
9. Нетканый текстильный материал, характеризующаяся тем, то он содержит ватку по любому из пп. 1-8.
10. Нетканый текстильный материал по п. 9, являющийся материалом типа спанмелт.
11. Способ получения ватки, содержащей многокомпонентные волокна, включающий:
приготовление по меньшей мере двух материалов, содержащих полимер или смесь полимеров в качестве основного компонента, причем материалы подходят для формирования волокон;
формирование из приготовленных материалов многокомпонентных волокон под многоканальным мундштуком, а именно многокомпонентных волокон, содержащих указанные материалы в частях поперечного сечения волокна, расположенных таким образом, что они способствуют формированию извитости волокна при его отверждении, а также охлаждении и утончении волокон охлаждающим и утончающим воздухом; и
формирование ватки из полученных многокомпонентных волокон; характеризующися тем, что:
указанные основные компоненты в частях выбирают таким образом, что они имеют разные величины теплоты кристаллизации, при этом разница этих величин находится в диапазоне от 30 до 10 Дж/г, предпочтительно от 30 до 20 Дж/г, и что основные компоненты отличаются по меньшей мере еще одной характеристикой, выбранной из группы, состоящей из индекса текучести расплава, степени полидисперсности и модуля упругости при изгибе, причем разница величин характеристик основных компонентов:
для индекса текучести расплава находится в диапазоне от 100 до 5 г/10 мин; и/или
для степени полидисперсности находится в диапазоне от 1 до 0,3; и/или
для модуля упругости при изгибе находится в диапазоне от 300 до 50 МПа;
причем разница величин индекса текучести расплава не превышает 100 г/10 мин, степени полидисперсности не превышает 1, модуля упругости при изгибе не превышает 300 МПа; и
волокна имеют степень извитости по меньшей мере 5 витков/20 мм волокна.
12. Способ по п. 11, в котором основные компоненты располагают в поперечном сечении волокон асимметрично относительно центра и/или асимметрично относительно осей, проходящих через центр поперечного сечения волокна, которые проходят так, что они делят поперечное сечение на равное число имеющихся частей.
13. Способ по п. 11, в котором волокна являются двухкомпонентными волокнами, в которых используется конфигурация "бок-о-бок" расположения частей.
14. Способ по п. 11, в котором полимерные части содержат в качестве основного компонента гомополимер полипропилена.